(57)【要約】      （修正有）【課題】少なくでも０．０１ｍｍ〜１００ｍｍ以内で少なくても２枚以上を平行に配列させ形成されたフレネル板を利用して電場を持ってない、地層構造、地下鉱物、地下水および水脈のような地殻内部構造、種々の磁性材料、種々の電気製品、住まいや高層ビルの補強鉄筋、鉄骨のような様々な磁性構造によっておきる局所地磁気異常を、除去（均一化）する、設計された磁場フレネル板の空間構造を提供する。【解決手段】−２６９℃〜＋２００℃の温度範囲内で透磁率２．０以上、坑磁計１．０エルステッド以下、飽和磁化１０ガウス以上、キュリー温度−２６９℃以上の特性を満足する磁性物質が  板材型，フィルム型，網型、棒型、管型、タイル型、粉末及びペイント材料型の中で、選択されたどれか一つの形象に加工された磁場集束部材を、少なくても２個以上を０．０１−１００ｍｍの間隔で平行に配列して形成され、乱れた磁場分布を均一にさせる、磁場フレネル板構造。【選択図】図１
2008118083.tif 000002
【特許請求の範囲】
【請求項１】
−２６９℃〜＋２００℃の温度範囲内で透磁率２．０以上、坑磁計１．０エルステッド［Ｏｅ］以下、飽和磁化１０ガウス［ｇａｕｓｓ］以上、キュリー温度−２６９℃（液体ヘリウム温度４．２°Ｋ）以上の特性を満足する磁性物質が  板材（ｐｌａｔｅ，ｓｈｅｅｔ）型，フィルム型，網型、棒型、管型、タイル型、粉末及びペイント材料型の中で、選択されたどれか一つの形象に加工された磁場集束部材を、少なくても２個以上を０．０１−１００ｍｍの間隔で平行に配列して形成された事を特徴とする、乱れた磁場分布を均一にさせる、磁場フレネル板構造。
【請求項２】
上記磁場集束部材が非磁性体又高分子混合物との複合混合物であるのを特徴とする、乱れた磁場分布を均一にさせる、請求１項記載の磁場フレネル板構造。
【請求項３】
上記磁場集束部材の幅が０．０１〜１０００ｍｍであることを特徴とする、乱れた磁場を均一化にさせる、請求１項記載の磁場フレネル板構造。
【請求項４】
上記磁場集束部材がＦｅ，Ｆｅ−Ｓｉ，パーマロイ系（ｐｅｒｍａｌｌｏｙｓ），スーパーパーマロイ系（ｓｕｐｅｒ−ｐｅｒｍａｌｌｏｙｓ），パーメンダー系（ｐｅｒｍｅｎｄｕｒｓ），ミューメタル系（ｍｕｍｅｔａｌｅ），モリパーマロイ系（ｍｏｌｙ−ｐｅｒｍａｌｌｏｙｓ），ＭｎＺｎフェライト、ＮｉＺｎフェライト、ＣｕＺｎフェライト系、ガーネット系の軟質磁石、セラミック系の超伝導体、金属間化合物超伝導体、金属と非金属間化合物で成り立つ超伝導体および軽質磁石などの磁性物質の中で、選択された、どれか一つで成り立つか、これらと有機物、非磁性体と混合され形成されたのを特徴とする、乱れた磁場の分布を均一化させる、請求１項記載の磁場フレネル板構造。
【請求項５】
−２６９℃〜＋２００℃の温度範囲内で、透磁率２．０以上，坑磁界１．０エルステッド［Ｏｅ］以下、飽和磁化１０ガウス［ｇａｕｓｓ］以上、キュリー温度−２６９℃（液体ヘリウム温度４．２°Ｋ）以上の特性を満足する磁性物質が、板型（ｐｌａｔｅ，ｓｈｅｅｔ）型，フィルム型、網型、棒型、管型、タイル型、粉末及びペイント材料型の中で選択された、どれか一つの形象を持つように、加工された磁場集束部材を、少なくても２個以上を０．０１ｍｍ〜１００ｍｍの間隔で、平行に配列して形成されたフレネル板を、お互いに見合わせる３双の面で内部空間が六面体に形成された場合、少なくても対向する３個面以上にフレネル板を付着設置することを特徴とする、乱れた磁場の分布を均一化にする為のフレネル板の設置方法。即ち、磁場の乱れを除去するフレネル板の設置方法。
【請求項６】
請求５項において、上記六面体の代わりに多面体、球体、非球体、また筒形体状において、均一な形体の表面を持つ内部、また、不規則な形体空間の表面にフレネル板を設置し、内部で発生している磁場の異常を除去する、フレネル板の設置方法。
【請求項７】
請求５項において、上記フレネル板の短軸の方が地球磁気場の南北方向を、長軸の方が東西方向に設置して空間内部で発生している磁場の乱れを除去する、フレネル板の設置方法。
【発明の詳細な説明】
【技術分野】
【０００１】  本発明は、本発明中で、磁場フレネル板空間構造（Ｆｒｅｓｎｅｌ  Ｍａｇｎｅｔｉｃ  Ｓｔｒｕｃｔｕｒｅ）においての磁場集束部材の目的は、少なくでも０．０１ｍｍ〜１００ｍｍ以内で少なくても２枚以上を平行に配列させ形成された板材（以下フレネル（Ｆｒｅｓｎｅｌ）板と称する）これを利用して電場を持たない、地層構造、地下鉱物、地下水および水脈のような地殻内部構造、種々の磁性材料、種々の電気製品、住まいや高層ビルの補強鉄筋、鉄骨のような様々な磁性構造によっておきる局所地磁気異常を、除去（均一化）することで、地球の地層構造、地下水および水脈のような地球内部構造、種々の磁性材料、種々の電気製品、住まいや高層ビルの補強鉄骨のような様々な磁性構造によっておきる局所地磁気異常を除去（均一化）するように、設計された磁場フレネル板の空間構造に関する事である。【０００２】  即ち、局所部磁場撹乱（ｌｏｃａｌｉｚｅｄ  ｍａｇｎｅｔｉｃ  ｄｉｓｔｕｒｂａｎｃｅ）を除去して、磁場の分布を均一に形成するために、所定の形状を持つ磁場集束部材を０．０１−１００ｍｍ以内の間隔で、少なくても２個以上を平行に配列して形成された板材（以下フレネル（Ｆｒｅｓｎｅｌ）板と称する）及び、これを利用して磁場の乱れを除去するフレネル板の、設置方法に関するのである。
【背景技術】
【０００３】  この分野の技術者の間には、よく知られているように、地磁気は地球の磁場あるいはそれに関連した現象であり、太陽活動に起因する地球の外部電流と、地球の核の活動、すなわち、地球の中心部の活動に起因する、地球の内部電流によって決定される。
太陽の黒点活動あるいはコロナの活動により発生した太陽風が起きると、地球に達し、地球に磁気風が発生されて地球電離層を撹乱し、これが地球外部電流を変化させる。
この様な太陽風による地球外部電流の変化は地磁気異常の原因ともなる。
このような地磁気異常は、地殻内部構造、例えば、地層構造、地下鉱物、石油層、天然ガス層、地下水および水脈などにより、部分的に地磁気の性質が均一にでない時に起こることもある。
特に局所透磁率（ｍａｇｎｅｔｃ  ｐｅｒｍｅａｂｉｌｉｔｙ）が均一でなくなると、磁束密度（ｍａｇｎｅｔｃ  ｆｌｕｘ  ｄｅｎｓｉｔｙ）の分布を均一にすることはほとんど不可能である。
よって、局所地磁気異常が発生する。【０００４】  さらに住まいや高層ビル、他の補強コンクリート構造の建造物には柱、梁、補強材などにＨ鋼をはじめ強磁性の鉄筋・鉄骨を利用することにより、局所地磁気異常の原因となっている。
特に従来の鉄鋼枠構造ビルは、地磁気の異常を激しくして、ビル内での磁束密度が２．５ガウス以上の高い磁場強度になっている場合がある。【０００５】  この様な局所地磁気異常も、家電製品やビル中の電気機器の誤作動、事故、あるいは、その中に住んでいる生体に悪影響を及ぼすなどの好ましくない原因となる。
すなわち、地磁気異常による影響を受ける空間内にある、コンピューター、電子時計、様々の電子計測器などの電子機器は電子が地磁気異常による強い磁場に入ると、電子にローレンツ（Ｌｏｒｅｎｔｚ  ｆｏｒｃｅ）力が作用して電子の運動を歪み曲げるために、故障など誤作動を起こす。
さらに、磁気の異常による影響を受ける空間では動植物などの生体活動が低下する。【０００６】  電場と異なり、電界の無い磁界の中で磁力線を遮断することは出来ない。
しかし、電界のない磁界の中の磁力線は、磁力線遮蔽材として、超伝導体（半磁性体）、強磁性体あるいは軟磁性材料を使用することにより遮蔽することが出来る。【０００７】  超伝道体を使って遮蔽するのは、空間を阻むだけでも磁気力線が透過することができないので、遮蔽された空間内部には磁気力線が存在しなくなって磁場遮蔽が成り立つ。【０００８】  これとは違い、強磁性体は磁気力線を１ケ所に執束させた後、磁場を遮蔽しようとする空間の外部に、これら集束された磁気力線が通過できる迂回経路（ｂｙｐａｓｓ  ｐａｔｈ）を作って、集束された磁気力線が抜けていくようにすれば、磁場を部分的に遮蔽することができる。
つまり、超伝導体を磁場内に適切に並べて、磁場内の目的とする空間を遮蔽すると超伝導体は磁力線を透過させないので、所定の空間には磁力線が存在しなくなる。
この様にして、電界の無い磁場を遮断することが出来る。【０００９】  しかしながら、この電界の無い磁場を遮断する従来の方法は、高価な超伝導体を使用し、その超伝導性を維持する為には、常に低温を維持する必要があり、磁力遮蔽システムの維持費が高い欠点がある。
たとえば、磁力遮断材として金属超伝導体を使用する場合、そのシステムの温度を液体ヘリウム温度、即ち、４．２°Ｋに維持する必要がある。
一方、セラミック高臨界温度超伝導体を磁力遮蔽材として用いる場合にはシステム温度を液体窒素温度、即ち、１９８°Ｋに維持する必要がある。【００１０】  一方、磁気力線を集束する物質の選定や適用可能な集束板の形態、そして、集束された磁気力線を外部に抜き取ることができる、適切な迂回経路を持つ遮蔽構造などが本発明者によって開発された。【００１１】  このような磁性材料を使用して磁気場を遮断する方法や技術は、すでに開発されており、精密器機やセンサーまたはマグネチックヘッドの遮蔽装置に適用されているが、その方法は撹乱されている磁気場の分布を均一にさせるには、適用不可能である。特に表面や平面の磁気場分布を遮蔽では無く、均一化すると言う事には適用不可能である。
【発明の開示】
【発明が解決しようとする課題】
【００１２】  本発明は先行技術の上記問題点に鑑みてなされたものであり、特に、種々に磁性体により発生する局所地磁気異常を効果的に除去し、所望の磁力均一化を達成させようとするものである。
【課題を解決するための手段】
【００１３】  上記の目的達成の為、本発明は、強磁性材料と軟磁性材料の両方を用いて、磁力線を一点に集束させ、目的の空間の外側に迂回路を作り、集束させた磁力線を構造の外側の迂回路に迂回させ、磁場遮断構造が必要な目的の空間内磁場を部分的に遮断できる事実に基づき磁場均一化のために適した空間構造を構築する多くの実験を繰り返した。【００１４】  上記の実験は、特に、磁力線を一点に集束させることが出来る特別な材料、磁性材料、種々の磁場集束部材の種々の形、集束させた磁力線迂回路の様々な形を用いて、多数の磁気遮蔽構造を使用して行った。【００１５】  これらの実験から本発明者は最終的に、磁場集束および分散部材用の特定磁性材料の適切な選択、ならびに、その選択した材料で、磁場集束および分散部材を適切に並べることで、目的の空間内における磁場の分布を均一化することを実現した。【００１６】  本発明は、最終的に、磁気均一化のための空間構造を提供するもので、地層構造、地下鉱物、地下水および水脈のような地殻内構造と、各種の磁性材料および種々の電気機器、建造物の鉄筋鉄骨で補強されている様々な磁性構造によって起こされる局所地磁気異常を除去することにより、その空間内の磁場を均一にすることを意図とする。
だから、本発明の構造は、磁束密度を好ましい均一分布にする事が出来る。
【発明の効果】
【００１７】  本発明では平面や表面、空間内で発生する磁気の撹乱（磁気異常）を消去するために、軟質磁石（ｓｏｆｔ  ｍａｇｎｅｔ），永久磁石（硬質磁性材料）（ｈａｒｄ  ｍａｇｎｅｔ）、超伝導体（ｓｕｐｅｒｃｏｎｄｕｃｔｏｒ）を、磁場の撹乱状態と程度によって、一定の幅と長さを持つ板材（ｐｌａｔｅ）、シート（ｓｈｅｅｔ），棒（ｂａｒ）また網（ｎｅｔ）を、一定な間隔と方向に配列することで、局所部的磁場の撹乱を除去し、磁場の分布を均一にさせるフレネル板を提供する。【００１８】  上記、磁気場の分布が均一になるようにするフレネル板を平面、表面、多面体、球または円筒のような３次元空間内部の表面に設置して、磁場の撹乱を除去するフレネル板の設置方法によって達成される。【００１９】  本発明の磁場均一化のための空間構造は、地磁気の影響を受けている全ての対象に効果的で、かつ、好ましく適用される。
つまり、本発明の空間構造は、住まい、高層ビル、などに加え、ベッドなどの室内家具にも適用できる。
本発明の空間構造を適用した室内空間では、磁気の障害が無くなるので、人は熟眠が可能になる。
【発明を実施するための最良の形態】
【００２０】  上記した本発明のフレネル板は−２６９℃〜＋２００℃の温度範囲内で透磁率２．０以上、坑磁計１．０エルステド［Ｏｅ］以下、飽和磁化１０ガウス（ｇａｕｓｓ）以上、キュリー温度−２６９℃（液体ヘリウム温度４．２°Ｋ）以上の特性を満足する磁性物質が、板材（ｐｌａｔｅ）型、シート（ｓｈｅｅｔ）型、薄膜（ｔｈｉｎ  ｆｉｌｍ）型、網（ｎｅｔ）型、棒（ｂａｒ）型、管（ｐｉｐｅ）型、粉末型、塗料材料型の中で選択された、どれか一つの形状を持つように加工された、磁場集束部材の２個以上を０．０１−１００ｍｍの間隔で平行に配列して形成した板材を特徴とする、フレネル板の提供。【００２１】  乱れた磁場の分布を均一にさせるのは、上記フレネル板によって達成されるのと、そのフレネル板を利用して、磁場の撹乱を除去する方法は、お互いに見合わせる３双の面で形成された六面体内部空間の場合、少なくとも対応する３箇面以上に、磁場集束部材を２個以上０．０１−１００ｍｍの間隔で平行に配列して形成したフレネル板を、適した所に付着設置することを特徴とする、フレネル板の設置方法にある。
【図面の簡単な説明】
【００２１】
【図１】  本発明のフラネル板の構造図の斜視図
【図２】  本発明の磁場が乱れている床上をマグネットメーターで測定した磁場の垂直成分分布を表した特性図
【図３】  本発明の図２の床にフラネル構造版を設置した後、床上５ｍｍの磁場垂直成分分布を表した特性図
【図４】  本発明の図２の床にフラネル構造版を設置した後、床上５０ｍｍの磁場垂直成分分布を表した特性図  図
【符号の説明】
【００２２】ａ：フレネル板の幅
ｇ：フレネル板の間隔
【図１】
2008118083.tif 000003
【図２】
2008118083.tif 000004
【図３】
2008118083.tif 000005
【図４】
2008118083.tif 000006